ЗОЛОТОЙ КАТАЛИЗАТОР НА НОСИТЕЛЕ

1. Способ получения золотого катализатора на носителе для окисления углеводов из пористого металлоксидного носителя и предшественника - золотохлористоводородной кислоты, включающий стадии:
a) приготовление носителя в сухом виде,
b) контактирование носителя с водным раствором предшественника - золотохлористоводородной кислоты, причем объем раствора настолько максимально большой, как объем пор носителя, с тем, чтобы получить импрегнированный предшественник катализатора, и
4
-
c) высушивание импрегнированного предшественника катализатора, в котором в водном растворе предшественника золотохлористоводородной кислоты преобладает тетрахлоридный комплекс [AuCl].
2. Способ по п.1, в котором на стадии b) предшественник - водный раствор золотохлористоводородной кислоты постепенно и только в таком количестве прибавляют к сухому носителю, пока носитель уже не может больше впитать последующий объем раствора.
4
3. Способ по п.1 или 2, в котором предшественник - водный раствор золотохлористоводородной кислоты представляет собой раствор HAuCl в водной кислоте с концентрацией кислоты от 0,1 до 12 моль/л.
4. Способ по п.1, в котором на дополнительной стадии d) восстановление предшественника катализатора проводят в токе водорода при температурах выше или равных 250°С.
5. Способ по п.4, в котором на стадии d) восстановление проводят в течение от 10 до 300 мин.
6. Способ по п.4, в котором на стадии d) поток водорода содержит водород в количестве от 5 до 15 об.% и при необходимости инертный газ.
7. Способ по п.1, в котором на дополнительной стадии d) восстановление предшественника катализатора проводят как жидкофазное восстановление.
8. Способ по п.4 или 7, в котором на стадии с) высушивание проводят при температурах от 60 до 200°С.
9. Способ по п.1, в котором выбранный металлоксидный носитель представляет собой оксид алюминия, оксид кремния и оксид титана.
10. Способ по п.1, в котором к носителю и/или раствору предшественника дополнительно вводят легирующие добавки, выбранные из оксидов щелочных металлов, щелочноземельных металлов и редкоземельных металлов.
4
4
-
11. Применение золотохлористоводородной кислоты как предшественника в виде раствора или суспензии HAuCl, в котором преобладает тетрахлоридный комплекс [AuCl], для получения золотого катализатора на металлоксидном носителе для селективного окисления углеводов.
12. Золотой катализатор на металлоксидном носителе для селективного окисления углеводов, получаемый способом по одному из пп.1-10.
13. Катализатор по п.12, отличающийся тем, что средняя величина частиц золота на носителе составляет менее чем 10 нм.
14. Катализатор по п.12 или 13, отличающийся тем, что доля золота составляет от 0,01 до 10 вес.%.
15. Применение катализатора по одному из пп.12-14 для окисления органических соединений, выбираемых из спиртов, альдегидов и полигидроксисоединений.
16. Применение по п.15 для селективного окисления углеводов, выбираемых из глюкозы, галактозы, маннозы, ксилозы и рибозы, мальтозы, лактозы, целлобиозы и изомальтозы, палатинозы, крахмальной патоки, мальтодекстринов, а также их смесей.
17. Применение катализатора по одному из пп.12-14 для получения альдоновых кислот.